(57)【要約】【課題】コールドスプレー法を用いて基材にアルミニウムからなる金属皮膜を形成させた積層体を製造する場合に、基材と金属皮膜との間の密着強度が高い積層体および積層体の製造方法を提供すること。【解決手段】本発明の積層体１は、金属または合金からなる基材２と、基材２表面に形成されたニッケルまたはニッケルを含む合金からなる中間層３と、中間層３の表面に、アルミニウムまたはアルミニウム合金の粉末材料を、該粉末材料の融点より低い温度に加熱されたガスと共に加速し、中間層３に固相状態のままで吹き付けて堆積させた金属皮膜４と、を備える。【選択図】図１
2015017282.tif 000002
【特許請求の範囲】
【請求項１】
金属または合金からなる基材と、
前記基材表面に形成されたニッケルまたはニッケルを含む合金からなる中間層と、
前記中間層の表面に、アルミニウムまたはアルミニウム合金の粉末材料を、該粉末材料の融点より低い温度に加熱されたガスと共に加速し、前記中間層に固相状態のままで吹き付けて堆積させた金属皮膜と、
を備えることを特徴とする積層体。
【請求項２】
前記中間層は、ビッカース硬度が１００Ｈｖ以上であることを特徴とする請求項１に記載の積層体。
【請求項３】
前記中間層は、無電解ニッケルメッキ層であることを特徴とする請求項１又は２のいずれか一つに記載の積層体。
【請求項４】
前記基材は銅からなり、電池用負極端子として用いられることを特徴とする請求項１〜３のいずれか一つに記載の積層体。
【請求項５】
アルミニウム製ブスバーを介し他の電池の正極端子と接続される電池用負極端子として用いられることを特徴とする請求項４に記載の積層体。
【請求項６】
金属または合金からなる基材の端面にニッケルまたはニッケルを含む合金からなる中間層を形成する中間層形成工程と、
前記中間層の表面に、アルミニウムまたはアルミニウム合金の粉末材料を、該粉末材料の融点より低い温度に加熱されたガスと共に加速し、前記中間層を介して前記基材に固相状態のままで吹き付けて堆積させて金属皮膜を形成する金属皮膜形成工程と、
を含むことを特徴とする積層体の製造方法。
【発明の詳細な説明】
【技術分野】
【０００１】
本発明は、積層体および積層体の製造方法に関するものである。
【背景技術】
【０００２】
近年、溶射法の１種として、材料粉末を高温、高速にして基材に吹き付けることにより、該材料粉末を基材に堆積・コーティングするコールドスプレー方法が注目されている。コールドスプレー方法では、材料粉末の融点または軟化点以下に加熱した不活性ガスとともに先細末広（ラバル）ノズルから噴射して、皮膜となる材料を固相状態のまま基材に衝突させることによって基材の表面に皮膜を形成させるため、相変態がなく酸化も抑制された金属皮膜を得ることができる。
【０００３】
コールドスプレー方法に関する技術として、基材の温度を所定温度に温度制御した後、材料粉末を噴射する技術や（例えば、特許文献１参照）、基材および／または不活性ガスの温度を制御して金属皮膜を形成する技術が開示されている（例えば、特許文献２参照）。
【０００４】
また、ステンレスを基材とし、該ステンレス基材を所定の温度範囲に制御した後、コールドスプレー法により金属皮膜を形成することにより、ステンレス基材と皮膜との密着強度が向上することが開示されている（例えば、特許文献３参照）。
【０００５】
さらに、基材表面に、基材より軟らかい金属または合金からなる中間層を形成し、前記中間層の表面に、コールドスプレー方法により金属皮膜を形成する技術も開示されている（例えば、特許文献４参照）。
【先行技術文献】
【特許文献】
【０００６】
【特許文献１】特開２００８−３０２３１７号公報
【特許文献２】特開２００８−１２７６７６号公報
【特許文献３】特開２０１２−１８７４８１号公報
【特許文献４】特開２０１２−２１９３０４号公報
【発明の概要】
【発明が解決しようとする課題】
【０００７】
しかしながら、特許文献１および２では、材料粉末としてアルミニウムが例示されるものの、実際にアルミニウムを使用して皮膜を形成した例や中間層についての記載はなく、アルミニウム皮膜を形成する際の基材（中間層）の種類や硬度と、基材と皮膜と密着性の関係については記載も示唆もされていない。
【０００８】
また、特許文献３では、中間層についての記載はなく、アルミニウム皮膜を形成する際の基材（中間層）の種類や硬度と、基材と皮膜と密着性の関係については記載も示唆もされていない。
【０００９】
さらに、特許文献４によれば、コールドスプレー法により皮膜を形成する際、基材が軟らかい方がアンカー効果により基材と皮膜との密着性が向上するとされるが、アルミニウムまたはアルミニウム合金の粉末を使用して金属皮膜を形成する際、基材の硬度が小さい場合であっても十分な密着性を有する皮膜が得られないことがあった。
【００１０】
本発明は、上記に鑑みてなされたものであって、基材に対し、コールドスプレー方法によりアルミニウムまたはアルミニウム合金からなる皮膜を形成する際に、基材と皮膜との密着性が高い積層体および該積層体の製造方法を提供することを目的とする。
【課題を解決するための手段】
【００１１】
上述した課題を解決し、目的を達成するために、本発明にかかる積層体は、金属または合金からなる基材と、前記基材表面に形成されたニッケルまたはニッケルを含む合金からなる中間層と、前記中間層の表面に、アルミニウムまたはアルミニウム合金の粉末材料を、該粉末材料の融点より低い温度に加熱されたガスと共に加速し、前記中間層に固相状態のままで吹き付けて堆積させた金属皮膜と、を備えることを特徴とする。
【００１２】
また、本発明の積層体は、上記発明において、前記中間層は、ビッカース硬度が１００Ｈｖ以上であることを特徴とする。
【００１３】
また、本発明の積層体は、上記発明において、前記中間層は、無電解ニッケルメッキ層であることを特徴とする。
【００１４】
また、本発明の積層体は、上記発明において、前記基材は銅からなり、電池用負極端子として用いられることを特徴とする。
【００１５】
また、本発明の積層体は、上記発明において、アルミニウム製ブスバーを介し他の電池の正極端子と接続される電池用負極端子として用いられることを特徴とする。
【００１６】
また、本発明の積層体の製造方法は、金属または合金からなる基材の端面にニッケルまたはニッケルを含む合金からなる中間層を形成する中間層形成工程と、前記中間層の表面に、アルミニウムまたはアルミニウム合金の粉末材料を、該粉末材料の融点より低い温度に加熱されたガスと共に加速し、前記中間層を介した前記基材に固相状態のままで吹き付けて堆積させて金属皮膜を形成する金属皮膜形成工程と、を含むことを特徴とする。
【発明の効果】
【００１７】
本発明にかかる積層体および積層体の製造方法は、金属または合金からなる基材上にニッケルまたはニッケルを含む合金からなる中間層を備えるため、該中間層を介し基材上にコールドスプレー法により積層されたアルミニウムまたはアルミニウム合金からなる皮膜と基材との界面の密着強度が高い積層体を得ることができる。
【図面の簡単な説明】
【００１８】
【図１】図１は、本発明の実施の形態にかかる積層体の構成を示す概略図である。
【図２】図２は、本発明の実施の形態にかかる積層体を使用した二次電池の概略図である。
【図３】図３は、本発明の実施の形態にかかる積層体を使用した二次電池のアルミニウムブスバーを介した接続を説明する上面図である。
【図４】図４は、本発明の実施の形態にかかる積層体の製造に使用されるコールドスプレー装置の概要を示す模式図である。
【図５】図５は、簡易引張試験法による試験の模式図を示す。
【図６】図６は、簡易引張試験法による、基材または中間層としてのニッケルの硬度とアルミニウム皮膜層の密着強度との関係を表す図である。
【図７】図７は、簡易引張試験法による、種々の基材に無電解（または電解）ニッケルメッキを中間層として形成したテストピースにおけるアルミニウム皮膜層の密着強度を表す図である。
【発明を実施するための形態】
【００１９】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００２０】
まず、本発明の実施の形態にかかる積層体の製造方法について、図面を参照して詳細に説明する。図１は、本発明の実施の形態にかかる積層体の構成を示概略図である。図２は、本発明の実施の形態にかかる積層体を使用した二次電池の概略図である。図３は、本発明の実施の形態にかかる積層体を使用した二次電池のアルミニウムブスバーを介した接続を説明する上面図である。
【００２１】
積層体１は、金属または合金からなる基材２と、基材２の表面に形成したニッケルまたはニッケルを含む合金からなる中間層３と、中間層３を介して後述するコールドスプレー法によって積層されたアルミニウムまたはアルミニウム合金からなる金属皮膜４とからなる。積層体１は、図２に示す二次電池の電極端子として使用する場合、図１のような矩形柱状をなすことが好ましいが、これに限定されるものではなく、円柱状、多角柱状等、であってもよい。
【００２２】
本実施の形態において、中間層３は、ニッケルまたはニッケルを含む合金である。中間層３として使用できるニッケル合金としては、モネル、ハステロイ、ニクロム、インコネル（６００、６２５、７１８、Ｘ７５０等）、コンスタンタン、ジュラニッケル、パーマロイ、コバール、アルメル、クロメル、インバー、エリンバー等のほか、ニッケルを含有するステンレス（３０１、３０３、３０４、３０５、３０９Ｓ、３１０Ｓ、３１２Ｌ、３１５Ｊ１、３１６、３１７、３２１、３２９Ｊ、６３０、８３６Ｌ、８９０Ｌ等）が例示される。
【００２３】
一般に、コールドスプレー法により皮膜を形成する際、基材が軟らかい方がアンカー効果により基材と皮膜との密着性が向上することが知られているが、アルミニウムまたはアルミニウム合金の粉末を使用して金属皮膜を形成する際、基材の硬度が小さい場合であっても十分な密着性を有する皮膜が得られないことがあった。
【００２４】
アンカー効果が得られるにもかかわらず、基材とアルミニウム皮膜との密着性が低い原因としては、アルミニウムまたはアルミニウム合金粉末の表面の酸化被膜の存在により、基材と金属皮膜との金属結合が阻害されるためと考えられる。
【００２５】
本発明者らは、基材２の表面に、硬度が大きく、かつ、ニッケルまたはニッケルを含む合金からなる中間層３を形成することにより、中間層３を介して基材２と金属皮膜４との界面の密着強度を向上できることを見出した。基材２表面への中間層３の形成による、金属皮膜４の密着性向上のメカニズムであるが、ニッケルまたはニッケルを含む合金からなる中間層３の表面に、コールドスプレー法によりアルミニウムまたはアルミニウム合金からなる粉末材料を噴射した場合、硬度の大きい中間層３への衝突により、アルミニウムまたはアルミニウム合金粉末表面の酸化被膜が剥離され、新生面が生じやすくなるとともに、ニッケルまたはニッケルを含む合金からなる中間層３の存在により、酸化被膜が除去されたアルミニウム等との金属結合が形成しやすくなるためと推測される。
【００２６】
基材２と金属皮膜４との界面の密着強度を向上するためには、中間層３として使用するニッケルまたはニッケルを含む合金のビッカース硬度は、１００Ｈｖ以上であることがさらに好ましい。中間層３として使用するニッケルまたはニッケルを含む合金のビッカース硬度が１００Ｈｖ以上である場合、アルミニウムまたはアルミニウム合金粉末が中間層３に衝突した際に、酸化被膜の剥離の割合がさらに大きくなるためと推測される。
【００２７】
基材２表面に中間層３を形成する方法としては、メッキ、スパッター、真空蒸着、コールドスプレー法等が例示されるが、低コスト、かつ高硬度の中間層３を形成できる、無電解ニッケルメッキにより中間層３を形成することが好ましい。
【００２８】
中間層３の厚さは、１μｍ以上であることが好ましい。１μｍ未満では、アルミニウムまたはアルミニウム合金粉末の表面の酸化被膜の除去が十分でなく、金属結合の形成も期待できないためである。また、中間層３の厚みの上限は特に制限されるものではないが、生産性等の観点から、中間層３を形成する方法等に応じて適宜選択すればよい。例えば、メッキ、スパッター、真空蒸着等により中間層３を形成する場合は、１００μｍ以下とすることが好ましく、コールドスプレー法により行なう場合は、装置の機能により異なるものであるが、５ｍｍ以下とすることが好ましい。
【００２９】
本実施の形態において、基材２は、金属又は合金からなり、材料は限定されるものではない。基材２の材質が、ビッカース硬度が１００Ｈｖ未満である金属または合金である場合、ニッケルまたはニッケル合金からなる中間層３を形成することにより、アルミニウムまたはアルミニウム合金からなる金属皮膜４の密着性を向上できるので好ましい。
【００３０】
また、基材２の材質が空気中で酸化被膜が形成される金属またはその合金である場合、ニッケルまたはニッケル合金からなる中間層３を形成することにより、アルミニウムまたはアルミニウム合金からなる金属皮膜４の密着性を向上することができる。空気中で酸化被膜が形成される金属としては、例えば、チタン、タングステン、クロム等が挙げられる。
【００３１】
また、基材２の材料として銅または銅合金を選択した場合、本実施の形態にかかる積層体１は、イオン化傾向が、金属皮膜４の材料であるアルミニウムと、基材２の材料である銅との間の値であるニッケルまたはニッケルを含む合金を中間層３として使用するため、標準電極電位差を小さくして、電気化学的反応の発生を抑制することができるという効果も奏する。
【００３２】
本実施の形態にかかる積層体１は、基材２の材料として銅を使用した場合、図２に示す、二次電池１０の負極端子として使用することができる。図２に示す二次電池１０は、外装容器７内に非水電解水が液密に充填され、正極板および負極板の間にセパレータを介在させた状態で捲回構造をなす。
【００３３】
負極端子として使用する積層体１は、金属皮膜４側が外装容器７の外部に突出するように取り付けられる。正極端子５は、アルミニウムまたはアルミニウム合金からなり、積層体１と同様に、一端部が外装容器７の外部に突出するように取り付けられる。積層体１および正極端子５と、外装容器７との間には、それぞれ絶縁体６が配設される。積層体１は負極板と、正極端子５は正極板と、それぞれ、かしめ、または溶接等により接続される。
【００３４】
二次電池１０が、自動車や電力貯蔵用電源等の大きな電力を要する用途において使用される場合、ブスバー（バスバー）と呼ばれる導電部材により複数の二次電池１０を接続して使用される。二次電池１０を接続して大電源用の電力として使用する場合、図３に示すように、負極端子として使用する積層体１は、アルミニウム製ブスバー１１を介して、他の二次電池１０の正極端子５と接続される。アルミニウム製ブスバー１１の端部と、アルミニウムまたはアルミニウム合金からなる金属皮膜４を有する積層体１の接続と、アルミニウムブスバー１１の他端と、アルミニウムまたはアルミニウム合金からなる正極端子５との接続は、同一条件、例えば、アルミニウム接続用のハンダ等により接続することが可能となる。したがって、本実施の形態に係る積層体１を負極端子として使用した場合、同一の接続材料を使用し、同時に接続することができる。また、複数の二次電池１０をアルミニウム製ブスバー１１で接続してなる大電源用の電池は、電池の総重量を大幅に低減することができる。さらに、本実施の形態にかかる積層体１は、コールドスプレーにより金属皮膜４を形成するため、基材２と金属皮膜４との界面抵抗を大幅に低減することができる。
【００３５】
つづいて、本実施の形態にかかる積層体１の製造について説明する。積層体１は、金属または合金からなる基材２の端面に、ニッケルまたはニッケルを含む合金からなる中間層３を形成した後、中間層３の表面に、アルミニウムまたはアルミニウム合金の粉末材料を、該粉末材料の融点より低い温度に加熱されたガスと共に加速し、中間層３を介して基材２に固相状態のままで吹き付けて堆積させて金属皮膜４を形成することにより製造することができる。
【００３６】
中間層３は、基材２の表面に、ニッケルまたはニッケル合金を、メッキ、スパッター、真空蒸着、コールドスプレー法等により積層させて形成する。無電解ニッケルメッキにより、低コスト、かつ高硬度の中間層３を形成できる。
【００３７】
中間層３が積層された基材２の端面への金属皮膜４の形成は、コールドスプレー法により行なう。金属皮膜４に形成について、図４を参照して説明する。図４は、金属皮膜４の形成に使用されるコールドスプレー装置２０の概要を示す模式図である。
【００３８】
コールドスプレー装置２０は、圧縮ガスを加熱するガス加熱器２１と、基材２に噴射する材料粉末を収容し、スプレーガン２２に供給する粉末供給装置２３と、スプレーガン２２で加熱された圧縮ガスと混合された材料分圧を基材２に噴射するガスノズル２４とを備えている。
【００３９】
圧縮ガスとしては、ヘリウム、窒素、空気などが使用される。供給された圧縮ガスは、バルブ２５および２６により、ガス加熱器２１と粉末供給装置２３にそれぞれ供給される。ガス加熱器２１に供給された圧縮ガスは、例えば５０℃以上であって、金属皮膜層４の材料粉末であるアルミニウムまたはアルミニウム合金の融点以下の温度に加熱された後、スプレーガン２２に供給される。圧縮ガスの加熱温度は、好ましくは１５０〜３５０℃である。
【００４０】
粉末供給装置２３に供給された圧縮ガスは、粉末供給装置２３内の、例えば、粒径が１０〜１００μｍ程度の、アルミニウムまたはアルミニウム合金からなる材料粉末をスプレーガン２２に所定の吐出量となるように供給する。加熱された圧縮ガスは先細末広形状をなすガスノズル２４により超音速流（約３４０ｍ／ｓ以上）にされる。また、圧縮ガスのガス圧力は、１〜５ＭＰａ程度とすることが好ましい。圧縮ガスの圧力を１〜５ＭＰａ程度とすることにより、基材２と金属皮膜４との間の密着強度の向上を図ることができる。２〜４ＭＰａ程度の圧力で処理することが好ましい。スプレーガン２２に供給された材料粉末は、この圧縮ガスの超音速流の中への投入により加速され、固相状態のまま中間層３を有する基材２に高速で衝突して金属皮膜を形成する。なお、アルミニウムまたはアルミニウム合金からなる材料粉末を基材２に固相状態で衝突させて金属皮膜４を形成できる装置であれば、図４のコールドスプレー装置２０に限定されるものではない。
【実施例】
【００４１】
（実験例１）
種々の材料からなる基材１２（５０×５０×３ｍｍ、基材種類：Ｉｎｃｏｎｅｌ６００、ＳＵＳ４３０、ＳＵＳ３０４、タングステン、チタン、ニッケルバルク、Ｃ１０２０）に、コールドスプレー装置２０により、圧縮ガス：窒素、圧縮ガス温度：２５０℃、ガス圧力：５ＭＰａで、アルミニウム粒子（Ａ１０５０、粒径３０μｍ）を吹付けて、アルミニウム皮膜１３を７００μｍの厚さで積層してテストピース１４を作製した。
【００４２】
上記のようにして作製したテストピース１４について、基材１２とアルミニウム皮膜１３との間の密着強度を引張強度試験法により評価した。図５は、本実施例で適用した簡易引張試験法による試験の模式図を示す。この方法では、基材１２上に形成したアルミニウム皮膜１３に接着剤３３を介してアルミピン３２を接着し、固定台３１の孔部３１ａに、接着剤３３を介してアルミニウム皮膜１３に接着したアルミピン３２を上方から挿通した後、アルミピン３２を下方に引っ張ることにより、基材１２とアルミニウム皮膜１３との間の密着強度を評価した。評価は、接着が剥離した時点での引張応力と剥離状態により行なった。下表１に、基材１２の相違によるビッカース硬度（Ｈｖ）と引張試験の評価結果を示す。なお、基材１２のビッカース硬度は、フューチャーテック社製、ＦＭ−ＡＲＳ６０００により測定した。
【００４３】
【表１】
2015017282.tif 000003
【００４４】
表１に示すように、基材１２として、ニッケルまたはニッケルを含む合金である、ニッケルバルク、Ｉｎｃｏｎｅｌ６００、およびＳＵＳ３０４を選択した場合、アルミニウム皮膜１３との界面の密着強度が高いことが確認された。ＳＵＳ４３０は、Ｉｎｃｏｎｅｌ６００と同程度の硬度を有するが、密着強度が低いことがわかった。これは、ＳＵＳ４３０がニッケルを含有しないためと推測される。この結果により、ニッケルまたはニッケルを含む合金と、アルミニウムとが、良好な密着強度が得られやすいことがわかる。また、タングステンおよびチタンは、硬度が大きいにもかかわらず、基材１２とアルミニウム皮膜１３との界面の密着強度が小さいことが確認された。これは、タングステンおよびチタン表面の酸化被膜により、アルミニウムとの金属結合が形成されにくいためと考えられる。
【００４５】
（実験例２）
Ｃ１０２０（硬度：７０Ｈｖ）からなる基材１２（５０×５０×３ｍｍ）の表面に、２μｍの厚さの電解ニッケルメッキまたは無電解ニッケルメッキの中間層を形成し、中間層の表面に、コールドスプレー装置２０により、圧縮ガス：窒素、圧縮ガス温度：２５０℃、ガス圧力：５ＭＰａで、アルミニウム粒子（Ａ１０５０、粒径３０μｍ）を吹付けて、アルミニウム皮膜１３を７００μｍの厚さで積層してテストピースを作製した。
【００４６】
上記のようにして作製したテストピースについて、実験例１と同様にして、図５に示す簡易引張試験法により、中間層を形成した場合の基材１２とアルミニウム皮膜１３との界面の密着強度を評価した。下表２に、基材１２または中間層としてのニッケルの硬度の相違による引張試験の評価結果を示す。また、図６に、基材または中間層としてのニッケルの硬度とアルミニウム皮膜層の密着強度との関係を示す。図６では、▲がニッケルバルク、●が電解ニッケルメッキ、◆が無電解ニッケルメッキのテストピースである。なお、中間層のビッカース硬度は、基材１２表面に５μｍの厚さの中間層を形成した場合の硬度であり、フューチャーテック社製、ＦＭ-ＡＲＳ６０００により測定した。
【００４７】
【表２】
2015017282.tif 000004
【００４８】
表２および図６に示すように、基材１２または中間層の硬度が高いほど、基材１２とアルミニウム皮膜１３との界面の密着強度を向上できることが確認された。
【００４９】
（実験例３）
基材１２（５０×５０×３ｍｍ）として、Ｃ１０２０（硬度：７４．７Ｈｖ）、ＳＵＳ４３０（硬度：１４５．５Ｈｖ）、Ｉｎｃｏｎｅｌ６００（硬度：１４４．３Ｈｖ）を選択し、各種基材１２の表面に、２μｍの厚さの電解ニッケルメッキまたは無電解ニッケルメッキの中間層を形成し、中間層の表面に、コールドスプレー装置２０により、圧縮ガス：窒素、圧縮ガス温度：２５０℃、ガス圧力：５ＭＰａで、アルミニウム粒子（Ａ１０５０、粒径３０μｍ）を吹付けて、アルミニウム皮膜１３を７００μｍの厚さで積層してテストピースを作製した。
【００５０】
上記のようにして作製したテストピースについて、実験例１と同様にして、図５に示す簡易引張試験法により、基材１２とアルミニウム皮膜１３との界面の密着強度を評価した。図７は、種々の基材に無電解（または電解）ニッケルメッキを中間層として形成したテストピースにおけるアルミニウム皮膜層の密着強度を表す図である。なお、中間層のビッカース硬度は、基材１２表面に５μｍの厚さの中間層を形成した場合の硬度であり、フューチャーテック社製、ＦＭ-ＡＲＳ６０００により測定した。
【００５１】
図７に示すように、Ｃ１０２０（硬度：７４．７Ｈｖ）、ＳＵＳ４３０（硬度：１４５．５Ｈｖ）、Ｉｎｃｏｎｅｌ６００（硬度：１４４．３Ｈｖ）からなる基材１２に、２μｍの無電解ニッケルメッキの中間層を形成して、コールドスプレー法によりアルミニウム皮膜１３を積層した各テストピースにおいて、基材１２の硬度にかかわらず、基材１２とアルミニウム皮膜１３との界面の密着強度は同程度になることが確認された。ＳＵＳ４３０は、コールドスプレー法により直接アルミニウム皮膜１３を形成した場合の密着強度が非常に小さいが（実験例１参照）、無電解ニッケルメッキの中間層を形成するだけで、密着強度を大幅に向上することができる。また、酸化被膜を有するためアルミニウム皮膜の密着強度が小さいチタンやタングステン等の基材表面に、無電解ニッケルメッキ等により硬度の高いニッケルまたはニッケルを含む合金からなる中間層を形成し、さらに中間層を介してコールドスプレー法によりアルミニウム皮膜を積層した場合にも、密着強度を大幅に向上することができるものと推定される。
【産業上の利用可能性】
【００５２】
以上のように、本発明にかかる積層体、および該積層体の製造方法は、金属または合金からなる基材に、コールドスプレー方法によりアルミニウム皮膜を積層する場合に有用である。
【符号の説明】
【００５３】
１  積層体
２、１２  基材
３  中間層
４、１３  金属皮膜
５  正極端子
６  絶縁体
７  外装容器
１０  二次電池
１１  アルミニウムブスバー
１４  テストピース
２０  コールドスプレー装置
２１  ガス加熱器
２２  スプレーガン
２３  粉末供給装置
２４  ガスノズル
３０  引張試験装置
３１  固定台
３１ａ  孔部
３２  アルミピン
３３  接着剤
【図１】
2015017282.tif 000005
【図２】
2015017282.tif 000006
【図３】
2015017282.tif 000007
【図４】
2015017282.tif 000008
【図５】
2015017282.tif 000009
【図６】
2015017282.tif 000010
【図７】
2015017282.tif 000011
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
金属または合金からなる基材と、
前記基材表面に形成されたニッケルまたはニッケルを含む合金からなる中間層と、
前記中間層の表面に、アルミニウムまたはアルミニウム合金の粉末材料を、該粉末材料の融点より低い温度に加熱されたガスと共に加速し、前記中間層に固相状態のままで吹き付けて堆積させた金属皮膜と、
を備え、前記中間層および前記金属皮膜を形成した前記基材を、孔部を有する固定台に載置し、前記孔部より前記金属皮膜を露出させ、前記孔部より露出した前記金属皮膜に接着剤によりアルミピンを接着し、前記アルミピンを鉛直方向下方から引っ張る簡易引張試験法により測定した前記中間層と前記金属皮膜との間の密着強度は２０ＭＰａ以上であることを特徴とする積層体。
【請求項２】
前記中間層は、ビッカース硬度が１００Ｈｖ以上であることを特徴とする請求項１に記載の積層体。
【請求項３】
前記中間層は、無電解ニッケルメッキ層であることを特徴とする請求項１又は２のいずれか一つに記載の積層体。
【請求項４】
前記基材は銅からなる柱状をなし、前記金属皮膜は前記柱の端部に形成され、電池用負極端子として用いられることを特徴とする請求項１〜３のいずれか一つに記載の積層体。
【請求項５】
アルミニウム製ブスバーを介し他の電池の正極端子と接続される電池用負極端子として用いられることを特徴とする請求項４に記載の積層体。
【請求項６】
金属または合金からなる基材の端面にニッケルまたはニッケルを含む合金からなる中間層を形成する中間層形成工程と、
前記中間層の表面に、アルミニウムまたはアルミニウム合金の粉末材料を、該粉末材料の融点より低い温度に加熱されたガスと共に加速し、前記中間層を介して前記基材に固相状態のままで吹き付けて堆積させて金属皮膜を形成する金属皮膜形成工程と、
を含むことを特徴とする積層体の製造方法。